(57)【特許請求の範囲】
【請求項１】
円形の開口部を有して金属板を支持するダイと、該ダイに支持された前記金属板に円形の打ち抜き穴を形成するパンチと、を備えた金属板の打ち抜き装置であって、
前記パンチは、
本体部と、
先端に設けられた円柱状の打ち抜き部と、
前記本体部と前記打ち抜き部との間に前記打ち抜き部の中心軸を回転軸として回転可能に配設された回転部と、
該回転部の外周面に設けられて前記打ち抜き穴のせん断端面を研磨する研磨布紙と、
前記本体部と前記打ち抜き部との間に打ち抜き方向に収縮及び伸長可能に配設され、前記打ち抜き部が前記金属板に接触して打ち抜くまでの間は収縮して打ち抜き荷重の一部を弾性エネルギーとして蓄積し、前記金属板を打ち抜いた後は前記弾性エネルギーが解放されて伸長するばねと、
該ばねの伸長による前記打ち抜き部の打ち抜き方向の直線運動を前記回転部の回転運動に変換する回転運動変換機構と、を備えてなることを特徴とする金属板の打ち抜き装置。
【請求項２】
前記回転運動変換機構は、
前記本体部の先端から打ち抜き方向に延出して設けられた板状ラックと、
前記板状ラックと噛合する第１平歯車部と、該第１平歯車部と同軸上に設けられた第１傘歯車部と、を有し、打ち抜き方向に直交する軸回りに回転可能に配設された第１歯車と、
前記第１傘歯車部と噛合する第２傘歯車部と、該第２傘歯車部と同軸上に設けられた第２平歯車部と、を有し、打ち抜き方向に平行な軸回りに回転可能に配設された第２歯車と、
前記打ち抜き部に設けられて前記第１歯車及び前記第２歯車をそれぞれ回転可能に支持する歯車支持部と、
前記回転部の内周面側に設けられ、前記第２平歯車部と噛合する円筒状ラックと、を備えてなるものであることを特徴とする請求項１記載の金属板の打ち抜き装置。
【発明の詳細な説明】
【技術分野】
【０００１】
本発明は、金属板の打ち抜き装置に関し、特に、せん断端面の疲労強度を向上させた打ち抜き穴を形成する金属板の打ち抜き装置に関する。
【背景技術】
【０００２】
打ち抜き加工した金属板の打ち抜き穴のせん断端面は、打ち抜き加工により打ち抜き穴円周方向の引張残留応力が発生すること、端面が粗いこと等から、ドリル等で機械加工した穴の端面に比べると疲労強度が低いことが知られており（非特許文献１参照）、自動車部品等における疲労破壊の原因となっている。そのため、打ち抜き加工した金属板の打ち抜き穴のせん断端面の性状を改善して疲労強度を向上することが望まれている。
【０００３】
せん断端面の性状を改善した打ち抜き穴を形成するため、例えば、以下の技術が提案されている。
特許文献１及び特許文献２には、予め金属板を塑性変形させて圧痕を形成した後に打ち抜く方法が提案されている。
また、特許文献３には、パンチの先端側の剪断部よりも基端側に剪断部よりも拡径した型大部を設け、剪断部が金属板の打ち抜き穴に貫通した状態からさらに打ち抜き方向に移動させて型大部を通過させることにより、打ち抜き穴のせん断端面を擦る方法が提案されている。
さらに、特許文献４には、ポンチ金型とダイス金型としわ押さえ金型の組み合わせにより、ポンチ金型の移動に連動してしわ押さえ金型で金属板を加圧しながら打ち抜き加工する方法が提案されている。
【先行技術文献】
【特許文献】
【０００４】
【特許文献１】特開２００９−１２０１８号公報
【特許文献２】特開２００８−１３７０７３号公報
【特許文献３】ＷＯ２００９−１２５７８６号公報
【特許文献４】特開２００４−２８３８７５号公報
【非特許文献】
【０００５】
【非特許文献１】吉武他：自動車技術会論文集、Vol.33、No.4、pp.203-208(2002)．
【発明の概要】
【発明が解決しようとする課題】
【０００６】
しかしながら、特許文献１及び特許文献２に開示された方法では、金属板に打ち抜き穴を形成する金型の他にも別の金型を要するために、工程数が増えて生産性が低いという問題があった。
また、特許文献３に開示された方法では、型大部が打ち抜き穴を通過する際に打ち抜き穴の周辺の金属板が変形してしまうという問題があった。
【０００７】
さらに、特許文献４に開示された方法によれば、せん断端面におけるせん断面の割合を高めることで疲労強度を向上させることができるとされているが、前記方法をとったとしてもせん断端面に破断面が残存するため、破断面におけるき裂の発生を十分に抑制できない。その上、特殊な形状のしわ押さえ金型を要するために適用できる箇所が限られるという問題があった。
【０００８】
本発明は上記のような課題を解決するためになされたものであり、打ち抜き穴を形成する金型の他に別の金型を必要とせずに、一工程でせん断端面の性状が改善された打ち抜き穴を形成し、せん断端面からのき裂の発生を抑制して疲労強度を向上できる金属板の打ち抜き装置を提供することを目的とする。
【課題を解決するための手段】
【０００９】
（１）本発明に係る金属板の打ち抜き装置は、円形の開口部を有して金属板を支持するダイと、該ダイに支持された前記金属板に円形の打ち抜き穴を形成するパンチと、を備えたものであって、
前記パンチは、
本体部と、
先端に設けられた円柱状の打ち抜き部と、
前記本体部と前記打ち抜き部との間に前記打ち抜き部の中心軸を回転軸として回転可能に配設された回転部と、
該回転部の外周面に設けられて前記打ち抜き穴のせん断端面を研磨する研磨布紙と、
前記本体部と前記打ち抜き部との間に打ち抜き方向に収縮及び伸長可能に配設され、前記打ち抜き部が前記金属板に接触して打ち抜くまでの間は収縮して打ち抜き荷重の一部を弾性エネルギーとして蓄積し、前記金属板を打ち抜いた後は前記弾性エネルギーが解放されて伸長するばねと、
該ばねの伸長による前記打ち抜き部の打ち抜き方向の直線運動を前記回転部の回転運動に変換する回転運動変換機構と、を備えてなることを特徴とするものである。
【００１０】
（２）上記（１）に記載のものにおいて、
前記回転運動変換機構は、
前記本体部の先端から打ち抜き方向に延出して設けられた板状ラックと、
前記板状ラックと噛合する第１平歯車部と、該第１平歯車部と同軸上に設けられた第１傘歯車部と、を有し、打ち抜き方向に直交する軸回りに回転可能に配設された第１歯車と、
前記第１傘歯車部と噛合する第２傘歯車部と、該第２傘歯車部と同軸上に設けられた第２平歯車部と、を有し、打ち抜き方向に平行な軸回りに回転可能に配設された第２歯車と、
前記打ち抜き部に設けられて前記第１歯車及び前記第２歯車をそれぞれ回転可能に支持する歯車支持部と、
前記回転部の内周面側に設けられ、前記第２平歯車部と噛合する円筒状ラックと、を備えてなるものであることを特徴とするものである。
【発明の効果】
【００１１】
本発明においては、打ち抜き穴の形成と該打ち抜き穴のせん断端面の研磨を行うことで該せん断端面の凹凸を小さくするとともに、前記せん断端面における研磨痕の方向と前記打ち抜き穴を形成した前記金属板に繰り返し荷重を負荷させたときに前記せん断端面に発生するき裂の方向とが一致しないようにすることができ、金属板を打ち抜く以外の動力源を必要とせずに、一工程で疲労強度に優れたせん断端面の打ち抜き穴を形成することができる。
また、本発明によれば、打ち抜き後にプレス成形を行う場合のせん断端面の延性破壊を防止することによる成形性の向上や、打ち抜き穴を形成した金属板が静的な荷重を受けた状態で所定時間経過した際に脆性的に破壊が生じる遅れ破壊特性の向上が期待できる。さらに、せん断端面の凹凸を小さくして表面積を小さくすることにより、塗料の塗布性や耐食性の向上も期待できる。
【図面の簡単な説明】
【００１２】
【図１】本発明の実施の形態に係る金属板の打ち抜き装置とその動作を説明する断面図である（(ａ)打ち抜き前、（ｂ）ばねの収縮、（ｃ）打ち抜き直後及び研磨）。
【図２】本発明の実施の形態に係る金属板の打ち抜き装置の回転運動変換機構の具体的な構成の一例を示す斜視図である。
【図３】本発明の実施の形態に係る金属板の打ち抜き装置のパンチとその動作を説明する断面図である（その１）（（ａ）打ち抜き前、（ｂ）ばねの収縮）。
【図４】本発明の実施の形態に係る金属板の打ち抜き装置のパンチとその動作を説明する断面図である（その２）（（ａ）打ち抜き直後及び研磨、（ｂ）パンチの引き抜き）。
【図５】実施例において、疲労試験に用いた疲労試験片を示す図である。
【図６】打ち抜き加工により金属板に形成された打ち抜き穴のせん断端面を説明する断面図である。
【発明を実施するための形態】
【００１３】
発明者らは、上記の課題を解決するために、まず、打ち抜き加工した打ち抜き穴のせん断端面の性状と疲労強度について鋭意検討した。
【００１４】
金属板１を打ち抜き加工して形成した打ち抜き穴３の断面図（側面）を図６（ａ）に示す。打ち抜き穴３のせん断端面５は、せん断面５ａと、破断面５ｂとに分けられる。このような打ち抜き穴３が形成された金属板１に繰り返し荷重を負荷すると、図６（ｂ）上面図に示すように、せん断端面５における破断面５ｂにき裂７が発生しやすく、き裂７を起点として疲労破壊に至る。
【００１５】
また、破断面５ｂの凹凸において、パンチによる打ち抜き方向に凹部が連なる部位が起点となって、打ち抜き加工により付加される打ち抜き穴円周方向の引張応力や金属板の曲げ等の応力によってき裂７が進展する。さらに、せん断端面５に残る研磨痕の方向が打ち抜き方向であっても、き裂７の発生を促進してしまうことが明らかになった。
【００１６】
そこで発明者らは、円柱状の打ち抜き部と、該打ち抜き部の中心軸を回転軸として回転可能な回転部と、該回転部の外周面に設けられた研磨布紙と、を有するパンチを用い、金属板を打ち抜き加工して打ち抜き穴を形成し、前記回転部を前記打ち抜き穴の内側に位置させた状態で前記回転部を回転させ、前記研磨布紙により打ち抜き穴のせん断端面を研磨することにより、研磨痕の方向とき裂の方向とが一致しないように、一工程で打ち抜き穴の形成と前記せん断端面を研磨することができ、上記問題を解決できるという知見を得た。
【００１７】
さらに、パンチの本体部と先端の打ち抜き部との間にばねを設け、打ち抜き荷重の一部を前記ばねの弾性エネルギーとして蓄積し、打ち抜いた後、前記ばねに蓄積された弾性エネルギーを解放して回転部を回転させる機構を設けることにより、打ち抜き加工する動力源の他に前記回転部を回転させる動力源を要せずにせん断端面の研磨ができることを着想した。
【００１８】
本発明の実施の形態に係る金属板の打ち抜き装置について、以下に説明する。
なお、本明細書及び図面において、実質的に同一の機能や構成を有する要素については、同一の符号を付することにより重複説明を省略する。
また、以下の説明で用いる図面は、特徴をわかりやすくするために、便宜上特徴となる部分を拡大して示している場合があるが、各構成要素の寸法や比率などが実際と同じであるとは限らない。
【００１９】
本発明の実施の形態に係る金属板の打ち抜き装置１１（以下、「打ち抜き装置１１」という）は、図１に一例として示すように、ダイ１３と、パンチ１５と、を用いて、金属板１に打ち抜き穴３を形成するものである。
【００２０】
ダイ１３は、円形の開口部１３ａを有して金属板１を支持するものである。
パンチ１５は、本体部１７と、打ち抜き方向の先端に設けられた円柱状の打ち抜き部１９と、回転部２１と、研磨布紙２３と、ばね２５と、回転運動変換機構２７と、を有する。
【００２１】
回転部２１は、本体部１７と打ち抜き部１９との間に打ち抜き部１９の中心軸を回転軸として回転可能に配設されたものである。
【００２２】
研磨布紙２３は、回転部２１の外周面に設けられて回転部２１の回転により打ち抜き穴３のせん断端面５を研磨するものである。
【００２３】
ばね２５は、本体部１７と打ち抜き部１９との間に打ち抜き方向に収縮及び伸長可能に配設されたものである。そして、パンチ１５を打ち抜き方向に移動させて金属板１を打ち抜く過程において、ばね２５は、打ち抜き部１９が金属板に接触して打ち抜くまでの間は収縮して打ち抜き荷重の一部を弾性エネルギーとして蓄積し、金属板１を打ち抜いた後は蓄積された弾性エネルギーが解放されて伸長する。
なお、打ち抜き方向とは、金属板１に打ち抜き穴３を形成するためにパンチ１５をダイ１３側に相対移動させる方向である。
【００２４】
回転運動変換機構２７は、ばね２５の伸長による打ち抜き部１９の打ち抜き方向の直線運動を回転部２１の回転運動に変換するものである。
【００２５】
回転運動変換機構２７の具体的な構成の一例を図２〜図４に示す。
【００２６】
回転運動変換機構２７は、図２〜図４に示すように、板状ラック２９と、第１歯車３１と、第２歯車３３と、歯車支持部３５と、を備えてなるものである。
【００２７】
板状ラック２９は、本体部１７の先端から打ち抜き方向に延出して設けられたものであり、パンチ１５を打ち抜き方向に移動させた際に本体部１７とともに移動する。
【００２８】
第１歯車３１は、図２に示すように、板状ラック２９と噛合する第１平歯車部３１ａと、第１平歯車部３１ａの回転軸と同軸上に設けられた第１傘歯車部３１ｂと、を有し、打ち抜き方向に直交する軸回り（図２においては軸C1回り）に回転可能に配設されたものである。ここで、第１平歯車部３１ａと第１傘歯車部３１ｂは、それらが同軸で回転可能となるように第１歯車軸部３１ｃで連結されている。
【００２９】
第２歯車３３は、図２に示すように、第１傘歯車部３１ｂと噛合する第２傘歯車部３３ａと、第２傘歯車部３３ａの回転軸と同軸上に設けられた第２平歯車部３３ｂと、を有し、打ち抜き方向に平行な軸回り（図２においては軸C2回り）に回転可能に配設されたものである。ここで、第２傘歯車部３３ａと第２平歯車部３３ｂは、それらが同軸で回転可能となるように第２歯車軸部３３ｃで連結されている。
【００３０】
歯車支持部３５は、図３及び図４に示すように、打ち抜き部１９に設けられて第１歯車３１及び第２歯車３３をそれぞれ回転可能に支持するものである。
【００３１】
円筒状ラック３７は、回転部２１の内周面側に設けられ、第２平歯車部３３ｂと噛合するものである。なお、円筒状ラック３７は、図２に示すように、回転部２１と同一のものであり、円筒状ラック３７の外周面に研磨布紙２３が直接貼付されたものである。もっとも、円筒状ラック３７は、回転部２１と同一のものに限られず、例えば、回転部２１の内周面側に別途設けられたものであってもよい。
【００３２】
次に、打ち抜き装置１１を用いて金属板１に打ち抜き穴３を形成する過程における打ち抜き装置１１の動作を図１〜図４を参照して説明する。
【００３３】
まず、ダイ１３の開口部１３ａを跨ぐように金属板１を載置し、金属板１の両端側を支持し、パンチ１５を金属板１の上方に設置する（図１（ａ）、図３（ａ））。
【００３４】
次に、パンチ１５を打ち抜き方向に移動し、金属板１に接触してから金属板１を打ち抜くまではばね２５を収縮させる。これにより、打ち抜き荷重の一部が弾性エネルギーとしてばね２５に蓄積される（図１（ｂ）、図３（ｂ））。
【００３５】
続いて、パンチ１５に打ち抜き荷重をさらに与え、打ち抜き部１９により金属板１を打ち抜くことで、ばね２５に蓄積された弾性エネルギーが解放されてばね２５が伸長する。これにより、打ち抜き部１９がダイ１３の開口部１３ａに向かって打ち抜き方向に直線運動し、回転部２１が打ち抜き穴３の内側に位置する（図１（ｃ）、図４（ａ））。
【００３６】
この打ち抜き部１９の直線運動に伴い、図２に示すように、板状ラック２９が相対的に打ち抜き方向と反対方向へと移動し、板状ラック２９と噛合している第１平歯車部３１ａを介して第１歯車３１が回転する。そして、第１歯車３１の回転が第１傘歯車部３１ｂと噛合している第２傘歯車部３３ａに伝達して第２歯車３３が回転する。
【００３７】
これにより、第２歯車３３の回転が第２平歯車部３３ｂと噛合している回転部２１（図２においては円筒状ラック３７）に伝達し、回転部２１が回転する。その結果、回転部２１の外周面に設けられた研磨布紙２３により打ち抜き穴３のせん断端面５が研磨される（図１（ｃ）、図４（ａ））。
【００３８】
ばね２５が伸長しきって回転部２１の回転が止まった後は、パンチ１５を打ち抜き方向と反対方向に移動させて打ち抜き穴３からパンチ１５を引き抜く（図４（ｂ））。
【００３９】
以上、本発明の実施の形態に係る金属板の打ち抜き装置１１によれば、パンチ１５による金属板１の打ち抜き荷重の一部をばね２５に弾性エネルギーとして蓄積し、金属板１を打ち抜いて打ち抜き穴３を形成した後、ばね２５に蓄積された弾性エネルギーが解放されることにより回転部２１が回転し、回転部２１の外周面に設けられた研磨布紙２３が打ち抜き穴３のせん断端面５を研磨することで、金属板１を打ち抜く動力源以外の動力源を要せずに回転部２１を回転させ、一工程でせん断端面５を研磨して、凹凸を小さくした打ち抜き穴３を形成することができる。
【００４０】
さらに、研磨布紙２３により研磨したせん断端面５における研磨痕の方向と、打ち抜き穴３を形成した金属板１に繰り返し荷重を負荷させたときにせん断端面５に発生するき裂の方向とが一致しないようにすることができる。これにより、繰り返し荷重が負荷した際にせん断端面５にき裂が発生するのを抑制し、疲労強度を向上させた打ち抜き穴３を形成することができる。
【００４１】
さらに、本実施の形態に係る金属板の打ち抜き装置１１によれば、打ち抜き後にプレス成形を行う場合のせん断端面５の延性破壊を防止することによる成形性の向上や、打ち抜き穴３の遅れ破壊特性を向上し、せん断端面５の凹凸を小さくして表面積を小さくすることで塗料の塗布性や耐食性の向上も期待できる。
【００４２】
なお、ばね２５の強度に関しては、打ち抜き部１９が金属板１に接触して収縮した状態で金属板１を打ち抜くことができるものであればよい。
【００４３】
また、回転部２１は、円筒形状のものを用いるとよい。
そして、研磨布紙２３は、回転部２１の外周面の全てを覆うように設けられたものに限らず、回転部２１の外周面の一部に設けられたものであってもよい。
【００４４】
また、研磨布紙２３は、打ち抜き穴３のせん断端面５を十分に研磨するために、研磨布紙２３が打ち抜き部１９の外周面よりも外側となるように、すなわち、研磨布紙２３の外径を打ち抜き部１９の外径以上にするとよい。
【００４５】
もっとも、研磨布紙２３の外径が打ち抜き部１９の外径よりも大きすぎると回転部２１を打ち抜き穴３に挿通させて打ち抜き穴３の内側に位置させることができなくなったり、たとえ回転部２１を打ち抜き穴３に挿通させることができたとしても、回転部２１を回転させるとせん断端面５だけでなくダイ１３の開口部１３ａを研磨してしまうことで研磨布紙２３の寿命が低下してしまうおそれがある。そのため、研磨布紙２３の外径は、ダイ１３の開口部１３ａの内径と同程度であることが望ましい。
【００４６】
また、上記の説明は、研磨布紙２３の表面が打ち抜き方向と平行、すなわち、研磨布紙２３の表面と打ち抜き部１９の中心軸直交断面１９ａとのなす角度θ（図３（ａ）参照）が90°であるパンチ１５を用いたものであった。
【００４７】
もっとも、研磨布紙２３の表面と打ち抜き部１９の中心軸直交断面１９ａとのなす角度θは90°に限定されるものではない。例えば、予備試験として、パンチ１５に研磨布紙２３を設けずに金属板１に打ち抜き穴３を形成し、せん断端面５における破断面５ｂと金属板１の表面１ａとのなす角度θ’（図６参照）を測定し、角度θを当該予備試験により測定した角度θ’と所定誤差範囲となるようにするとよい。所定誤差範囲としては±3°以下が例示される。
【００４８】
これにより、繰り返し荷重を負荷した際にき裂７が発生しやすい破断面５ｂを重点的に研磨することができる。
なお、研磨布紙２３の表面と打ち抜き部１９の中心軸直交断面１９ａとのなす角度θが所定の角度となるように研磨布紙２３を設置する際には、例えば、回転部２１の外周面の形状を適宜設定するとよい。
【００４９】
また、研磨布紙２３には一般的なバフを用いるとよいが、研磨布紙２３が厚み方向に伸縮性を有するものでないと打ち抜き穴３から抜けなくなるおそれがあるので、研磨布紙２３の種類や材質については適宜選択することが望ましい。
【００５０】
さらに、研磨布紙２３の番手に関しても、特に限定されるものではないが、金属板１の硬さ等に応じて決定することが望ましく、金属板１として一般的な鋼板に対してであれば#80〜#240程度が望ましい。
【００５１】
なお、上記の回転運動変換機構２７を有する打ち抜き装置１１は、ばね２５が収縮する際にも板状ラック２９に噛合している第１平歯車部３１ａが回転することで回転部２１が回転してしまう。このときの回転部２１の回転は、金属板１を打ち抜いた後の回転部２１の回転とは逆方向である。しかしながら、金属板１を打ち抜くまでの間における回転部２１の回転は、打ち抜き穴３のせん断端面５の研磨に寄与せず、逆に、打ち抜き装置１１の歯車等の寿命を縮める可能性がある。
【００５２】
そのため、例えば、回転運動変換機構２７における第１歯車３１の第１平歯車部３１ａに、回転部２１の逆回転を防止するラチェット機構（図示なし）を設け、金属板１を打ち抜きまでの回転部２１の逆回転を抑えるとよい。
【００５３】
さらに、本実施の形態に係る打ち抜き装置１１は、例えば図３及び図４に示すような落下防止機構３９を有することが好ましい。
落下防止機構３９は、本体部１７の先端から打ち抜き方向と反対方向に形成された孔部４１と、打ち抜き部１９の後端から本体部１７側に延出して設けられて孔部４１に挿入した落下防止棒４３と、を有してなるものである。そして、落下防止棒４３の後端には、孔部４１から落下防止棒４３が抜けないようにするためのストッパー４３ａが設けられている。
【００５４】
このように、落下防止機構３９を有する打ち抜き装置１１によれば、金属板１を打ち抜いてせん断端面５を研磨した後にパンチ１５を打ち抜き穴３から引き抜く過程において、ストッパー４３ａが孔部４１の入口に引っかかるために、打ち抜き部１９がパンチ１５から落下してしまうの防ぐことができる。
【実施例】
【００５５】
本発明に係る金属板の打ち抜き装置の作用効果について確認するための実験を行ったので、これについて以下に説明する。
【００５６】
実験では、まず、金属板１として780MPa級の熱延鋼板（板厚2.9mm）を用い、図１に示す打ち抜き装置１１により金属板１に打ち抜き穴３を形成した。
【００５７】
打ち抜き装置１１の打ち抜き部１９の外径は10mm、打ち抜き部１９の外径とダイ１３の開口部１３ａの内径とのクリアランスは10%とした。
【００５８】
そして、回転部２１の外周面に設ける研磨布紙２３には、番手が#120のラジアルサンダーを用い、回転部２１に設けた研磨布紙２３の外径は10mm、研磨布紙２３と打ち抜き部１９の中心軸直交断面１９ａとのなす角度θ（図３(a)参照）は90°とした。
【００５９】
続いて、打ち抜き装置１１を用いて打ち抜き穴３を形成した金属板１から、図５に示すように打ち抜き穴３を有する疲労試験片５１を作製した。そして、シェンク型平面曲げ試験機を用いて疲労試験片５１に両振りで繰り返し荷重を負荷する疲労試験を行った。
【００６０】
疲労試験においては、公称応力300MPaでトルクが30%低下した時点を破壊と判定し、破壊に至るまでの荷重負荷の繰り返し回数を測定した。また、荷重負荷の繰り返し回数200万回を打ち切り回数とし、疲労試験を終了した。
【００６１】
実験では、打ち抜き装置１１を用いて形成された打ち抜き穴３を有する疲労試験片５１を用いたものを発明例とした。
さらに、比較対象として、打ち抜き装置１１の打ち抜き部１９と同じ径の一体型パンチを用いて形成された打ち抜き穴３を有する疲労試験片５１を作製し、上記と同様の疲労試験を行ったものを従来例とした。
表１に、疲労試験の結果を示す。
【００６２】
【表１】
0006958697.tif 000002
【００６３】
表１より、従来例においては、繰り返し回数48万回で疲労試験片５１が破壊した。これに対して、発明例においては、繰り返し回数200万回でも破壊されず、従来例と比べて疲労寿命が4倍以上向上する結果が得られた。
【符号の説明】
【００６４】
１  金属板
１ａ  表面
３  打ち抜き穴
５  せん断端面
５ａ  せん断面
５ｂ  破断面
７  き裂
１１  打ち抜き装置
１３  ダイ
１３ａ  開口部
１５  パンチ
１７  本体部
１９  打ち抜き部
１９ａ  中心軸直交断面
２１  回転部
２３  研磨布紙
２５  ばね
２７  回転運動変換機構
２９  板状ラック
３１  第１歯車
３１ａ  第１平歯車部
３１ｂ  第１傘歯車部
３１ｃ  第１歯車軸部
３３  第２歯車
３３ａ  第２傘歯車部
３３ｂ  第２平歯車部
３３ｃ  第２歯車軸部
３５  歯車支持部
３７  円筒状ラック
３９  落下防止機構
４１  孔部
４３  落下防止棒
４３ａ  ストッパー
５１  疲労試験片
【要約】
【課題】疲労強度に優れた打ち抜き穴を形成する金属板の打ち抜き装置を提供する。
【解決手段】本発明に係る金属板の打ち抜き装置１１は、金属板１を支持するダイ１３と、ダイ１３に支持された金属板１に円形の打ち抜き穴３を形成するパンチ１５と、を備えたものであって、パンチ１５は、本体部１７と、円柱状の打ち抜き部１９と、打ち抜き部１９の中心軸を回転軸として回転可能に配設された回転部２１と、回転部２１の外周面に設けられた研磨布紙２３と、本体部１７と打ち抜き部１９との間に打ち抜き方向に収縮及び伸長可能に配設され、打ち抜き部１９が金属板１に接触して打ち抜くまでの間は収縮して弾性エネルギーとして蓄積し、金属板１を打ち抜いた後は前記弾性エネルギーが解放されて伸長するばね２５と、ばね２５の伸長による打ち抜き部１９の直線運動を回転部２１の回転運動に変換する回転運動変換機構２７と、を備えてなることを特徴とするものである。
【選択図】  図１【図１】
0006958697.tif 000003
【図２】
0006958697.tif 000004
【図３】
0006958697.tif 000005
【図４】
0006958697.tif 000006
【図５】
0006958697.tif 000007
【図６】
0006958697.tif 000008